(57)【要約】【課題】  感光剥離性接着フィルムを極めて簡単、且つ、低コストで、既存の接着剤と組み合わせることによっても製造できるようにする。【解決手段】  基材（２）の片面又は両面に形成される接着層（３）に用いられる接着剤として、感圧接着剤（４Ａ）中に、所定の励起波長域の光照射により活性化する光触媒（５）でなる感光剥離剤を分散させることにより、使用時は、接着層（３）をそのまま被着体の表面に当接させて圧着させることができ、剥離時は、光触媒（５）の励起波長域の光を照射することにより、その光触媒作用により、感圧接着剤（４）を分解したり、接着剤の表面張力を低下させて、被着体との間の接着力を弱めることができる。【選択図】図１
2016204505.tif 000002
【特許請求の範囲】
【請求項１】
光照射により剥離性を呈する感光剥離性接着フィルムであって、
基材の片面又は両面に形成される接着層に用いられる接着剤として、感圧接着剤中に、所定の励起波長域の光照射により活性化する光触媒でなる感光剥離剤が分散されて成ることを特徴とする感光剥離性接着フィルム。
【請求項２】
光照射により剥離性を呈する感光剥離性接着フィルムであって、
基材の片面又は両面に感圧接着剤を主剤とする接着層が形成され、
当該接着層の表面に、所定の励起波長域の光照射により活性化する光触媒でなる点状/線状パターンの感光剥離層が形成されたことを特徴とする感光剥離性接着フィルム。
【請求項３】
光照射により剥離性を呈する感光剥離性接着フィルムであって、
基材の片面又は両面に形成される接着層に用いられる接着剤として、所定の硬化波長域で硬化する感光性接着剤中に、所定の励起波長域の光照射により活性化する光触媒でなる感光剥離剤が分散されて成り、前記硬化波長域に少なくとも前記励起波長域外の波長域を含んで成ることを特徴とする感光剥離性接着フィルム。
【請求項４】
光照射により剥離性を呈する感光剥離性接着フィルムであって、
基材の片面又は両面に所定の硬化波長域で硬化する感光接着剤を主剤とする接着層が形成され、
当該接着層の表面に、所定の励起波長域の光照射により活性化する光触媒でなる点状又は線状パターンの感光剥離層が形成され、前記硬化波長域は少なくとも前記励起波長域外の波長域を含んで成ることを特徴とする感光剥離性接着フィルム。
【請求項５】
前記光触媒が、アナターゼ型酸化チタンである請求項１〜４いずれか記載の感光剥離性接着フィルム。
【発明の詳細な説明】
【技術分野】
【０００１】
本発明は、光照射により剥離性を呈する感光剥離性接着フィルムに関する。
【背景技術】
【０００２】
絆創膏などの医療用粘着テープや、液晶基板やシリコンチップのダイシング時の飛散防止に用いるダイシングテープなどの産業用粘着テープのように、最終的にこれを剥がすことを前提に用いられるものは、接着して使用する際は強い接着力が要求されるが、接着力が強ければ剥がしにくくなるという問題がある。
【０００３】
例えば、シリコンチップのダイシングに用いられるダイシングテープは、ダイシング時は十分な粘着力でウェハおよび分割されたチップを固定でき、ダイシング時の高速回転ブレードによる切削抵抗に耐え、チップの位置ずれや飛散を発生しない十分な保持力を有することが要求される一方で、ピックアップ時には破損させることなく容易にチップを剥離できることが要求され、両者の性能は相反する。
一般の粘着剤を使用した場合、程よい粘着力に調整する必要があるが、粘着力が一定であると、小さいサイズのチップはダイシング時に飛散しやすく、逆に大きいサイズのチップはピックアップ時に剥離不良を生じる不具合等が発生しやすかった。
【０００４】
このため、強力な接着性と易剥離性を備えた紫外光感光剥離性接着フィルムが開発された（特許文献１参照）。
この種の感光剥離性接着フィルムは、紫外光照射により粘着性が低下するので、ダイシングテープとして用いれば、チップをピックアップする前にダイシングテープに紫外光を照射することで粘着剤を硬化させ、粘着力を低下させるとともに粘着剤転着を僅少に抑制することができる。
【０００５】
このＵＶ硬化による粘着力低下の主たるメカニズムは、ＵＶ硬化性樹脂の光ラジカル重合による三次元網状化で生じる粘着剤の弾性率上昇と体積収縮であるが、そのような接着剤の化学組成物は、非常に複雑であり、製造も困難であり、コストが嵩むという問題があった。
【先行技術文献】
【特許文献】
【０００６】
【特許文献１】特許第５６２４２０６号
【発明の概要】
【発明が解決しようとする課題】
【０００７】
そこで本発明は、極めて簡単、且つ、低コストで、市販されている既存の接着剤と組み合わせることによっても製造することができる感光剥離性接着フィルムを提供する。
【課題を解決するための手段】
【０００８】
この課題を解決するために、ベースの接着剤として感圧接着剤が用いられる場合、本発明は、光照射により剥離性を呈する感光剥離性接着フィルムであって、基材表面に形成される接着層に用いられる接着剤として、感圧接着剤中に、所定の励起波長域の光照射により活性化する光触媒でなる感光剥離剤が分散されて成ることを特徴とする。
また、基材表面に感圧接着剤を主剤とする接着層が形成され、当該接着層の表面に、所定の励起波長域の光照射により活性化する光触媒でなる点状/線状パターンの感光剥離層を形成してもよい。
【０００９】
さらに、ベースの接着剤として感光接着剤が用いられる場合は、基材表面に形成される接着層に用いられる接着剤として、所定の硬化波長域で硬化する感光性接着剤中に、所定の励起波長域の光照射により活性化する光触媒でなる感光剥離剤が分散されて成り、前記硬化波長域に少なくとも前記励起波長域外の波長域を含んで成ることを特徴とする。
また、基材表面に所定の硬化波長域で硬化する感光接着剤を主剤とする接着層が形成され、当該接着層の表面に、所定の励起波長域の光照射により活性化する光触媒でなる点状又は線状パターンの感光剥離層が形成され、前記硬化波長域は少なくとも前記励起波長域外の波長域を含んだものであればよい。
【００１０】
ここで、「接着」とは、粘着を含む概念として用いる。
「感光剥離性」とは、被着体に接着された状態で特定波長の光を照射することにより、その接着量が低下して剥がし易くなる特性を意味する。
また、「フィルム」は「テープ」「シート」を含む概念として用いる。
なお、光触媒としては、アナターゼ型酸化チタンを用いることが望ましい。
アナターゼ型酸化チタンの励起波長域は３８８ｎｍ以下であるので、本発明に用いる感光接着剤は、硬化波長域として少なくとも前記励起波長域外の波長域を含んでいることが必要である。市販の可視光感光接着剤には硬化波長域のピーク波長が４７０ｎｍ近傍に存在するものがあるため、このような感光接着剤を用いればよい。
【発明の効果】
【００１１】
本発明によれば、ベースの接着剤として感圧接着剤が用いられる場合は、接着時は感圧接着剤の接着力により被着体に接着される。剥離時は、所定励起波長域の光を照射することにより、感圧接着剤中に分散された光触媒や、接着層表面に形成された剥離層に含まれる光触媒が活性化され、その光触媒作用により、接着剤を分解したり、接着剤の表面張力を低下させたりするため、被着体との間の接着力を弱めることができ、これによって剥離容易となる。
【００１２】
また、ベースの接着剤として感光接着剤が用いられる場合、感光接着剤の硬化波長域には光触媒の励起波長域外の波長域が含まれている。
例えば、感光接着剤の硬化波長域が５００ｎｍ以下であり、光触媒（アナターゼ型酸化チタン）の励起波長域が３８８ｎｍ以下である場合は、接着時は、４７０ｎｍ前後の可視光を照射することにより、光触媒を活性化させることなく感光接着剤を硬化させて被着体に固定することができる。
さらに、剥離時は、３７５ｎｍ前後の紫外光を照射することにより、感光接着剤中に分散された光触媒や、接着層表面に形成された剥離層に含まれる光触媒が活性化され、その光触媒作用により、接着剤を分解したり、接着剤の表面張力を低下させたりするため、被着体との間の接着力を弱めることができる。
なお、紫外光も感光接着剤の硬化波長域ではあるが、既に硬化された接着剤に紫外光を照射してもこれ以上硬化されることはないため、剥離不良となることもない。
【図面の簡単な説明】
【００１３】
【図１】本発明に係る感光剥離性接着フィルムの一例を示す説明図。
【図２】他の実施形態を示す説明図。
【図３】さらに他の実施形態を示す説明図。
【発明を実施するための形態】
【００１４】
本発明は、感光剥離性接着フィルムを極めて簡単、且つ、低コストで、既存の接着剤と組み合わせることによっても製造することができるようにするという目的を達成するため、ベースの接着剤として感圧接着剤が用いられる場合は、基材表面に形成される接着層に用いられる接着剤として、感圧接着剤中に、所定の励起波長域の光照射により活性化する光触媒でなる感光剥離剤が分散されて成る。
また、基材表面に感圧接着剤を主剤とする接着層が形成され、当該接着層の表面に、所定の励起波長域の光照射により活性化する光触媒でなる点状/線状パターンの感光剥離層を形成してもよい。
【００１５】
さらに、ベースの接着剤として感光接着剤が用いられる場合は、基材表面に形成される接着層に用いられる接着剤として、所定の硬化波長域で硬化する感光性接着剤中に、所定の励起波長域の光照射により活性化する光触媒でなる感光剥離剤が分散されて成り、前記硬化波長域に少なくとも前記励起波長域外の波長域を含んで成ることを特徴とする。
また、基材表面に所定の硬化波長域で硬化する感光接着剤を主剤とする接着層が形成され、当該接着層の表面に、所定の励起波長域の光照射により活性化する光触媒でなる点状又は線状パターンの感光剥離層が形成され、前記硬化波長域は少なくとも前記励起波長域外の波長域を含んだものであればよい。
【実施例１】
【００１６】
図１（ａ）は、本発明に係る感光剥離性接着フィルムの一例を示す説明図，図１（ｂ）はそのＸ−Ｘ線拡大断面図である。
光照射により剥離性を呈する感光剥離性接着フィルム１Ａは、基材２の片面又は両面に接着層３が形成され、その接着層３を保護するセパレータ６が設けられている。
接着層３は、ベースとなる接着剤として感圧接着剤４Ａが用いられ、その感圧接着剤４Ａ中に、所定の励起波長域の光照射により活性化する光触媒５でなる感光剥離剤が分散されて成る。
【００１７】
感圧接着剤４Ａとしては、アクリル系粘着剤、ゴム系粘着剤、シリコーン系粘着剤など任意のものを用いることができる。
アクリル系粘着剤は、石油を原料とするアクリル樹脂を主成分としており、透明性、耐候性、耐熱性に優れており、低アレルギー性である。
ゴム系粘着剤は、天然ゴムや合成ゴムを主成分とする粘着剤で、軟化剤や樹脂、充填剤が混入されて成る。低コスト、粘着特性が調整しやすいなどの特徴があるが、耐候性や耐熱性はアクリル系に比べやや劣る。
シリコーン系粘着剤は、耐熱性、耐寒性、耐候性、耐薬品性に優れ、低アレルギー性をも備えている。
【００１８】
光触媒５としては、本例では、アナターゼ型酸化チタンを用いた。アナターゼ型酸化チタンの励起波長は３８８ｎｍ以下である。
【００１９】
使用時は、この感光剥離性接着フィルム１Ａのセパレータ６を剥がし、接着層３をそのまま被着体の表面に当接させて圧着すれば、接着層に含まれる感圧接着剤４Ａの接着力により被着体に接着される。
剥離時は、光触媒５の励起波長域の光を照射することにより剥離容易となる。
【００２０】
このとき、３５０ｎｍを中心とする光を照射するブラックライトや、３６５ｎｍ〜３７５ｎｍを中心波長とする光を照射する紫外ＬＥＤにより、光照射することにより、感圧接着剤４Ａ中に分散された光触媒５としてのアナターゼ型酸化チタンが活性化され、その光触媒作用により、感圧接着剤４を分解したり、接着剤の表面張力を低下させたりするため、被着体との間の接着力を弱めることができ、これによって剥離容易となる。
これらの紫外光はＵＶ−Ａの範囲にあるので、人間の眼や皮膚にはダメージを与えることが少ない。
【実施例２】
【００２１】
本例の感光剥離性接着フィルム１Ｂは、接着層３のベースとなる接着剤として、上記感圧接着剤４Ａに替えて感光接着剤４Ｂを用いた点以外は、実施例１の感光剥離性接着フィルム１Ａと同様であるため、図１を用いて説明する。
【００２２】
感光剥離性接着フィルム１Ｂは、基材２の片面又は両面に形成される接着層３に用いられる接着剤として、所定の硬化波長域で硬化する感光性接着剤４Ｂ中に、所定の励起波長域の光照射により活性化する光触媒５でなる感光剥離剤が分散されてなる。
感光性接着剤４Ｂの硬化波長域としては、少なくとも光触媒５の励起波長域外の波長域を含んでいることが必要である。
【００２３】
本例では、感光性接着剤４Ｂとして、「アロンタイトＶＬ（東亜合成株式会社の商品名）」を用いており、硬化波長域は４７０ｎｍをピーク波長とする３８０〜５００ｎｍである。
【００２４】
光触媒５としては、アナターゼ型酸化チタンを用いており、その励起波長は３８８ｎｍ以下であるので、感光性接着剤４Ｂの硬化波長域に、光触媒５の励起波長域外の３８８〜５００ｎｍの波長域が含まれていることになる。
【００２５】
これによって、３８８〜５１０ｎｍの波長域（例えば４７０ｎｍ）の光を照射することにより、光触媒５を活性化させることなく感光性接着剤４Ｂのみを硬化させることができ、その後、３８８ｎｍ以下（例えば３７５ｎｍ）の波長域の光を照射することにより、光触媒５を活性化させることができる。
【００２６】
したがって、使用時は、感光剥離性接着フィルム１Ｂの接着層３を被着体の表面に圧着させた状態で、感光性接着剤４Ｂの硬化波長域内であり、且つ、光触媒５の励起波長域外の３８８〜５００ｎｍの波長域の光を照射することにより、光触媒５を活性化させることなく、接着層に含まれる感光接着剤４Ｂが被着体に接着硬化される。
具体的には、例えば、４７０ｎｍを中心とする４３０〜５１０ｎｍの光を照射する歯科用プラズマアーク照射器や、歯科重合用ＬＥＤ光照射器を用いて光照射する。
【００２７】
剥離時は、実施例１と同様、３５０nmを中心とする光を照射するブラックライトや、３６５ｎｍ〜３７５ｎｍを中心とする光を照射する紫外ＬＥＤにより、光照射することにより、感光接着剤４Ｂ中に分散された光触媒５としてのアナターゼ型酸化チタンが活性化され、その光触媒作用により、感圧接着剤４を分解したり、接着剤の表面張力を低下させたりするため、被着体との間の接着力を弱めることができ、これによって剥離容易となる。
【実施例３】
【００２８】
図２（ａ）は、は本発明の他の実施形態を示す説明図，図２（ｂ）はそのＹ−Ｙ線拡大断面図である。
本例の感光剥離性接着フィルム１１Ａは、基材１２の片面又は両面に感圧接着剤を主剤とする接着層１３が形成され、当該接着層１３の表面に、所定の励起波長域の光照射により活性化する光触媒でなる点状パターンの感光剥離層１４が形成され、その表面がセパレータ１５で保護されている。
【００２９】
感圧接着剤及び光触媒は、実施例１に使用したものと同様のものが用いられている。
感光剥離層１４を形成した部分の接着性は低下するので、感光剥離層１４の総面積は、接着層１３の露出している部分の面積の１／２以下が望ましく、点状パターンを構成するドット一つ当たりの面積は小さい方が望ましい。
【００３０】
使用時は、感光剥離性接着フィルム１１Ａのセパレータ１５を剥がし、接着層１３をそのまま被着体の表面に当接させて圧着すれば、露出している感圧接着剤の接着力により被着体に接着される。
剥離時は、励起波長域の光を照射することにより感光剥離層１４に含まれる光触媒が活性化し、これに接触している接着層１３の感圧接着剤が分解されて接着力を喪失し、剥離容易となる。
【００３１】
なお、図３（ａ）は感光剥離性接着フィルム１１Ａの感光剥離層１４を線状パターンとした実施形態を示す説明図、図３（ｂ）はそのＺ−Ｚ線拡大断面図である。図２と共通する部分は同一符号を付して詳細説明は省略する。
図３に示すように、感光剥離層１４のパターン図形はこのように任意に選定し得る。
【実施例４】
【００３２】
本例の感光剥離性接着フィルム１１Ｂは、上記接着層１３を感圧接着剤に替えて感光接着剤を用いた点以外は、実施例３の感光剥離性接着フィルム１１Ａと同様であるため、図２及び図３を用いて説明する。
【００３３】
感光剥離性接着フィルム１１Ｂは、基材１２の片面又は両面に所定の硬化波長域で硬化する感光接着剤を主剤とする接着層１３が形成され、接着層１３の表面には、所定の励起波長域の光照射により活性化する光触媒でなる点状又は線状パターンの感光剥離層１４が形成されている。
接着層１３に用いる感光性接着剤の硬化波長域としては、少なくとも感光剥離層１４の光触媒の励起波長域外の波長域を含んでいることが必要であり、本例では、実施例２と同じ感光性接着剤及び光触媒を用いている。
【００３４】
したがって、使用時は、感光剥離性接着フィルム１１Ｂの接着層１３を被着体の表面に圧着させた状態で、感光性接着剤の硬化波長域内であり、且つ、光触媒の励起波長域外の光（例えば４７０ｎｍ）を照射することにより、光触媒を活性化させることなく、接着層１３に含まれる感光接着剤が被着体に接着硬化される。
【００３５】
また、剥離時は、ブラックライトや紫外ＬＥＤにより光触媒の励起波長域の光（例えば３７５ｎｍ）を照射することにより、感光剥離層１４に含まれる光触媒が活性化し、これに接触している接着層１３の感光接着剤が分解されて接着力を喪失し、剥離容易となる。
【００３６】
なお、図１〜３はいずれも、基材２、１２の片面にのみ接着層３、１３を形成した場合について図示しているが、本発明はこれに限らず、基材２、１２の両面に接着層３、１３を形成してもよく、さらに、基材２、１２の片面に感光剥製性を呈する接着層３、１３を形成し、他方の面には、感光剥製性を有しない通常の接着層と形成してもよい。
【産業上の利用可能性】
【００３７】
本発明は、絆創膏などの医療用粘着テープや、液晶基板やシリコンウェハの飛散防止に用いるダイシングテープのように、接着して使用した後、最終的にこれを剥離しなければならない接着フィルムの用途に適用し得る。
【符号の説明】
【００３８】
１Ａ    感光剥離性接着フィルム
１Ｂ    感光剥離性接着フィルム
２      基材
３      接着層
４Ａ    感圧接着剤
４Ｂ    感光接着剤
５      光触媒
１１Ａ  感光剥離性接着フィルム
１１Ｂ  感光剥離性接着フィルム
１２    基材  
１３    接着層
１４    感光剥離層
【図１】
2016204505.tif 000003
【図２】
2016204505.tif 000004
【図３】
2016204505.tif 000005